(57)【要約】 【課題】機械的強度、耐久性に優れ、光線の透過率が低く、従って除草効果が高く、また、日光の反射による悪影響のない雑草抑制シートの提供【解決手段】熱可塑性樹脂製の一軸延伸糸によって形成された布状体からなり、空隙率が６．０％以下、波長３８０〜７８０ｍμの範囲の積算遮光率が７０〜９５％であることを特徴とする雑草抑制シート。【選択図】    図１
2006025642.tif 000002
【特許請求の範囲】
【請求項１】
熱可塑性樹脂製の一軸延伸糸によって形成された布状体からなり、空隙率が６．０％以下、波長３８０〜７８０ｍμの範囲の積算遮光率が７０〜９５％であることを特徴とする雑草抑制シート。
【請求項２】
布状体の透水係数が、１×１０−３〜１×１０−０である請求項１に記載の雑草抑制シート。
【請求項３】
一軸延伸糸が、フラットヤーンからなる請求項１又は２に記載の雑草抑制シート。
【請求項４】
熱可塑性樹脂が、オレフィン系重合体からなる請求項１〜３のいずれかに記載の雑草抑制シート。
【請求項５】
布状体が、基層の少なくとも片面に、基層より融点の低い樹脂からなる表層が積層された積層一軸延伸糸からなり、経緯糸が熱接合されてなる請求項１〜４のいずれかに記載の雑草抑制シート。
【請求項６】
布状体が、緑色に着色されてなる請求項１〜５のいずれかに記載の雑草抑制シート。
【請求項７】
布状体が、熱可塑性樹脂又は金属製の杭材で土面に係止されてなる請求項１〜６のいずれかに記載の雑草抑制シート。
【発明の詳細な説明】
【技術分野】
【０００１】
本発明は、雑草抑制シート、さらに詳しくは、強度が高く、耐久性に優れ、雑草を死滅させることなく繁茂を防止することが可能な雑草抑制シートに関する。
【背景技術】
【０００２】
従来、河川の土手、田畑の畦畔、あるいは、鉄道、道路の盛土等の土面には、雑草が繁茂し易く、雑草が繁茂すると近辺の作物に病害虫が発生するおそれが生じることから、頻繁に刈取り、あるいは、薬剤による雑草の防止措置が必要となっている。しかし、草の刈取りには労力を必要とし、また、除草剤の散布は環境破壊の面から好ましいものでない。
【０００３】
このため、シートを対象地面に敷設して、雑草の成長に必要な日光を遮断したり、雨水の浸透を遮断して雑草を排除することが行われているが（特許文献１、２、３）、これ等の除草シートは、雑草を排除することを目的としており、除草シートを敷設した地区は、日光、又は、水分が遮断されて雑草は完全に枯死するものである。
【０００４】
しかるに、盛土法面等は土砂の流失が多くその防止が必要となる。土砂の流失防止には植物の着生が有効であり、雑草が成長することによって土砂の流失を防止することができる。しかし、雑草を完全に枯死せしめた場合、植物の根による土壌の固定効果を利用することができず、また、敷設前に着生していた雑草の根が腐蝕して消失するために、土壌が多孔性となって雨水が浸透して軟弱化し、土が流失したり、法面等においては土砂崩れが生じる問題が生じる。
【０００５】
したがって、雑草の繁茂を避ける必要のある場合においても、雑草を枯死せしめることは好ましくなく、雑草を枯死させることなく、根部は健全な状態で、地表面上の部分の成長を阻止することが望ましい。
【０００６】
また、シートを敷設して雑草の繁茂を抑制するためには、シートとして各種の性能が要求され、例えば、その上を歩行するためには機械的強度が要求され、また、耐蝕性に優れ、耐久性のよいものであることも必要となる。さらに、雑草の防止のためには光線の透過率が低いことが要求されると共に、日光の反射によって環境に悪影響を与えないことも必要となる。
【０００７】
本発明者等の知るところでは、従来のシートでは、かかる要請を全て満たすものは得られていなかった。
【特許文献１】特開２０００−９３０１２
【特許文献２】特公平４−５２７２７
【特許文献３】特開平１０−２６２４７２
【発明の開示】
【発明が解決しようとする課題】
【０００８】
本発明は、強度が高く、耐久性に優れ、雑草を死滅させることなく繁茂を防止することが可能な雑草抑制シートを提供するものである。
【課題を解決するための手段】
【０００９】
本発明は、かかる目的を達成するために鋭意検討した結果なされたもので、具体的には、熱可塑性樹脂製の一軸延伸糸によって形成された布状体からなり、空隙率が６．０％以下、波長３８０〜７８０ｍμの範囲の積算遮光率が７０〜９５％であることを特徴とする雑草抑制シートを提供するものである。
【００１０】
また、本発明は、布状体の透水係数が１×１０−３〜１×１０−０である上記の雑草抑制シート、一軸延伸糸がフラットヤーンからなる上記の雑草抑制シート、熱可塑性樹脂がオレフィン系重合体からなる上記の雑草抑制シート、及び、布状体が基層の少なくとも片面に基層より融点の低い樹脂からなる表層が積層された積層一軸延伸糸からなり、経緯糸が熱接合されてなる上記の雑草抑制シートを提供するものである。
【００１１】
さらに、本発明は、布状体が緑色に着色されてなる上記の雑草抑制シート、及び、布状体が熱可塑性樹脂又は金属製の杭材で土面に係止されてなる上記の雑草抑制シートを提供するものである。
【発明の効果】
【００１２】
本発明は、機械強度が高く、耐久性に優れると共に、雑草を枯死させることなく、その成長を抑制することができ、表土流失、法面の土壌崩壊を防止する効果に優れている。
【発明を実施するための最良の形態】
【００１３】
本発明の雑草抑制シート１は、図１に示すように、遮光性を付与した熱可塑性樹脂を一軸延伸して形成された一軸延伸糸２を用いて形成した布状体３によって構成される。
【００１４】
本発明において雑草抑制シート１を形成する一軸延伸糸２とは、シート状体を形成し得る長尺状物を広く意味し、リボン状体、紐状体、モノフィラメント等の線条体を含むものであり、これらは必要に応じて撚りがかけられる。
【００１５】
一軸延伸糸２の構造はいかなるものであってもよく、例えば、図３（Ａ）に示すように、熱可塑性樹脂フィルムを所定の幅にスリットして一軸延伸することによってテープ状のフラットヤーンとして用いることができ、また、図３（Ｂ）に示すように、テープ状体に多数の切れ目５、５を入れたスプリットヤーンを用いることもできる。さらに、図３（Ｃ）に示すように、テープ状体に極細の縦方向リブ６、６を設けることもでき、リブ６を設けることによって太陽の反射光が散乱され、環境への影響を低減することができる。
【００１６】
また、その他、丸型、長球状、方形、多角形、その他異型体とすることができ、さらに、異種樹脂の混合物を線条に押出し成形し、その樹脂間を分裂せしめてフィブリル化したダンラインを用いることによってしなやかさを上げることもできる。また、一本を単独で織糸として使用することも可能であり、また、数本を束ねて用いることも可能である。
【００１７】
一軸延伸糸２は、図４（Ａ）に示すように、単層であってもよく、また、図４（Ｂ）、図４（Ｃ）に示すように、基層７の片面、又は両面に表層８を形成した積層一軸延伸糸とすることができ、表層８は、接合層、あるいは艶消層として機能させることができる。更に表層８は、図４（Ｄ）に示すようにシースコア構造、図４（Ｅ）に示すようにサイドバイサイド方式とすることも可能である。
【００１８】
一軸延伸糸２の単層体、あるいは積層体の基層７を構成する熱可塑性樹脂としては、延伸効果の大きい樹脂、一般には結晶性樹脂が使用され、具体的には、高密度ポリエチレン、中密度ポリエチレン、ポリプロピレン、エチレン・α−オレフィン共重合体、エチレン・酢酸ビニル共重合体等のオレフィン系重合体、ポリエチレンテレフタレート、ポリブチレンテレフタレート等のポリエステル、ナイロン６、ナイロン６６等のポリアミド、アクリルニトリル、ビニロン等を用いることができる。中でも加工性と経済性から高密度ポリエチレン、中密度ポリエチレン、線状低密度ポリエチレン、ポリプロピレン等のオレフィン系重合体が望ましい。
【００１９】
表層８は、一軸延伸糸２が織成された後、一軸延伸糸２間を接合するもので、基層７を構成する熱可塑性樹脂より融点が低く熱融着性の優れた熱可塑性樹脂が用いられる。
【００２０】
具体的には、高圧法低密度ポリエチレン、線状低密度ポリエチレン、高密度ポリエチレン、ポリプロピレン、エチレン・プロピレン共重合体、エチレン・α−オレフィン共重合体、エチレン・酢酸ビニル共重合体等のオレフィン系重合体、ポリエチレンテレフタレート、ポリブチレンテレフタレート等のポリエステル、ナイロン６、ナイロン６６のポリアミド等を用いることができ、基層の熱可塑性樹脂との関係で基層より低融点、好ましくは２０℃以上融点の低い熱可塑性樹脂が選択される。特に、高圧法低密度ポリエチレン、高密度ポリエチレン、線状低密度ポリエチレン、ポリプロピレン等のオレフィン系重合体が望ましく、特に、メタロセン触媒を用いて重合した線状低密度ポリエチレンが好ましい。
【００２１】
さらに、一軸延伸糸２を形成する熱可塑性樹脂には、無機充填材を添加することができる。無機充填材としては、熱可塑性樹脂添加材として自体公知のものを使用することができ、例えば、タルク、クレー、マイカ、炭酸カルシウム、硫酸バリウム、ウオラストナイト、ゼオライト、ハイドロタルサイト、水酸化アルミニウム、水酸化マグネシウム、珪酸カルシウム等を使用することができる。無機充填材を配合することによって遮光性を付与し、あるいは、製織性を向上することができる。無機充填材の配合量は、通常、１〜４０重量％、好ましくは３〜３０重量％である。
【００２２】
一軸延伸糸２を形成する熱可塑性合成樹脂には、必要に応じて各種の添加材を配合することができ、例えば、フェノール系、有機ホスファイト系、ホスナイトなどの有機リン系、チオエーテル系等の酸化防止剤；帯電防止剤；ビスアミド系、ワックス系、有機金属塩系等の分散剤；アルカリ土類金属塩のカルボン酸塩系等の塩素補足剤；アミド系、ワックス系、有機金属塩系、エステル系等の滑剤；ヒドラジン系、アミンアシド系等の金属不活性剤；含臭素有機系、リン酸系等の難燃剤；有機顔料；無機顔料；金属イオン系などの無機、有機抗菌剤等を添加することができる。
【００２３】
また、一軸延伸糸２を着色することによって遮光性を高めることができる。着色の色彩は、本発明を制限するものではないが、環境を損なわないように、落ち着いた色合いとすることが好ましく、黒、緑、茶等とすることが望ましい。中でも、環境との調和あるいは雑草の成長抑制効果の観点から緑色に着色することが好ましい。
【００２４】
これら添加剤は、適宜組み合わせて、基層７や表層８の材料組成物を製造するいずれかの工程で配合される。添加剤の配合は、従来の公知の二軸スクリュー押出機、バンバリーミキサー、ニーダー、ミキシングロール等の混練装置を用いて所定割合に混合して、これを溶融混練して調製してもよいし、高濃度のいわゆるマスターバッチを調製し、これを希釈して使用するようにしてもよい。
【００２５】
積層一軸延伸糸が使用される場合、積層フラットヤーン、又は、積層スプリットヤーンの成形材料となる積層フィルムを成形する手段としては、予め基層７となるフィルムと表層８となるフィルムを形成してドライラミネート法や熱ラミネート法を用いて複層化する手段や、基層７となるフィルムの表面に表層８となる熱可塑性樹脂をコーティングする方法、予め形成した基層７となるフィルムに表層８を押出ラミネートする方法、あるいは、多層共押出法によって積層フィルムとして押出成形するなどの公知の手段から適宜選択して用いればよいが、成形の容易さやコスト面、並びに、製品の各層間の接着性の点では、多層共押出法によって基層７と表層８の積層体を一段で得る方法が望ましい。シースコア構造、あるいは、サイドバイサイド構造については共押出法によるのが一般的である。
【００２６】
また、延伸して一軸延伸糸２とする手段としては、基層７となるフィルムを一軸方向に延伸した後、表層８となる熱可塑性樹脂を積層し、これをテープ状にスリットしてもよく、あるいは、基層７と表層８が積層された積層フィルムをスリットする前、又は、スリットした後、一軸方向に延伸することによって得ることもできる。延伸倍率は、通常３〜１０倍程度とされる。
【００２７】
一軸延伸糸２の太さはなんらの制限はなく目的に応じて任意に設定することができるが、一般的には、５００〜１００００デシテックス、好ましくは１０００〜５０００デシテックスとされ、一軸延伸糸２がヤーンの場合、糸幅が０．３〜２００ｍｍ、好ましくは１．０〜１００ｍｍ、糸厚が５〜５００μｍの範囲とされる。
【００２８】
延伸線条体２の層構造は、三層構造とする場合、一般的には、肉厚構成比を表層：基層：表層＝１：９８：１から２５：５０：２５とされる。
【００２９】
こうして得られた延伸線条体２は、図１（Ａ）、（Ｂ）に示すように、平織に織成して布状体３とすることができる。また、綾織、斜文織、畦織、二重織、模紗織等に織製することによって布状体３とすることができ、さらに、タテ編み、ヨコ編み、ラッセル編み、トリコット編み等に編込むことによって布状体とすることも可能である。織成するための織機としては、サーキュラー織機、スルーザー型織機、ウォータージェット型織機など公知の織機を用いることができる。また、図２に示すように、複数の延伸線条体２ｂを並列し、その上に該延伸線条体２ｂと交差する方向に他の延伸線条体２ａを並列してその交点を熱接合した交差結合布（ソフ）からなる布状体３とすることができる。布状体３の打込み本数は、一般に、３〜５０本／２５．４ｍｍとされる。
【００３０】
本発明においては、布状に形成して雑草抑制シート１としたとき、波長３８０〜７８０ｍμの範囲の積算遮光率を７０〜９５％、好ましくは８０〜９０％とするところに特徴を有する。積算遮光率を制御する方法としては、一軸延伸糸２を構成する基層７又は表層８、あるいはその両者に充填剤又は顔料を添加する方法が効果的である。本発明の雑草抑制シート１は、布状に形成して雑草抑制シート１とされたとき、積算遮光率が上記の範囲となるような打込み密度で延伸線条体２を織成又は編成することによって形成される。
【００３１】
また、本発明において、雑草抑制シート１は、一般に、延伸線条体２間に形成される間隙の占める割合、すなわち、空隙率を６％以下、好ましくは０．１〜５％とされる。空隙率が６％を超える場合、必要な遮光率を得ることが難しくなり、また、遮水性が低下して雨水の浸透量が大きくなるため、雑草の成長抑制効果が低下する。空隙すなわち間隙１個の大きさは、丸型においては直系、多角形においては一辺が３ｍｍ以下、好ましくは１ｍｍ以下とすることが好ましい。なお、面積が大きい雑草抑制シート１を使用する場合、空隙率は、０．１％以上であることが望ましく、空隙をもたせることによって雑草の枯死を防止することが容易となる。また、質量は、一般に、５０〜５００ｇ／ｍ２とされる。質量が５０ｇ／ｍ２未満では遮光性の確保が難しくなり、質量が５００ｇ／ｍ２を越えると経済性が悪くなる。
【００３２】
雑草抑制シート１の透水性は、ＪＩＳ  Ａ１２１８に基づく透水係数（ｃｍ／ｓｅｃ）が、１×１０−３〜１×１０−０、好ましくは１×１０−２〜１×１０−１とすることが望ましい。
【００３３】
また、雑草抑制シート１は、端部のほつれを防止するために、熱刃を用いてヒートカットすることによって端部を熱溶着することも望ましく、また、タックインすることによってほつれを防止することもできる。
【００３４】
さらに、布状体に溶融熱可塑性樹脂、ホットメルト剤、あるいは、水系接着剤を塗布することによってほつれを防止することもでき、ほつれ防止のための積層、塗布は通常所定の間隔をおいて線状に行なうことが望ましい。また、一軸延伸糸２として積層体を用いたときは熱溶着によってほつれを防止することも可能である。また、本発明雑草抑制シート１には、図５（Ａ）に示すように補強用ロープ１１を取り付けることも可能である。
【００３５】
また、図５（Ｂ）に示すように、雑草抑制シート１には、所定の間隔をおいて色違いの糸９を織り込んでおくことが好ましい。色違いの糸９を織り込むことによってシートを敷設したり、ピン、杭等の系止具１３で係止する際に位置決めが容易となる。位置決め用標識は印刷インクを用いて表面にラインマークを印刷することによっても設けることもできる。
【００３６】
本発明雑草抑制シート１は、田畑の畦畔、河川の土手、鉄道線路の盛土の裏面、道路盛土法面、道路中央分離帯、鉄塔下部等に敷設して除草機能を果たすことができる。
【００３７】
本発明雑草抑制シート１は、図６に示すように、除草処理すべき場所に重ね代をもって敷設し、ピン、杭等の係止具１３で係止することによって固定することができる。ピン、杭等の係止具１３としては金属、熱可塑性樹脂、ＦＲＰ等による船釘状体、あるいは、Ｕ字状体を用いることができる。
【００３８】
また、本発明雑草抑制シート１は除草処理すべき場所の表面に敷設されるのが一般的であるが、栗石等の敷設場所に下敷材として敷設することも可能である。
【実施例】
【００３９】
試験−１
緑色顔料（シアニングリーン系）１．０重量％を含有するポリエチレン（日本ポリケム社製）を溶融押出機を用いて、インフレーション成形法によってフィルムを成形し、レザーを用いてスリットした。スリットされた樹脂テープは温度１１０〜１２０℃の熱板上で７倍前後に延伸した後、温度１２０度の熱風循環式オーブン内で６％の弛緩熱処理を行ない、ワインダーに巻き取った。
【００４０】
この際、原反フィルムの厚さ、延伸倍率の大小によって厚さの異なる延伸線条体を調製して、これらをそれぞれ平織りに織成し、表１に示す遮光率のシートを得た。得られたシートを２ｍ×２ｍに裁断してグリーン色の雑草抑制シートとした。
【００４１】
（敷設試験）
エノコログサ（ネコジャラシ）、チカラシバ（ミチシバ）、キンエノコロメヒシバ（メシバ）、スズメノヒエ、ススキ（オバナ）、アメリカセンダングサ（セイタカタウコギ）等が生い茂る草原を草刈機で刈込んだ後、得られた各雑草抑制シートを１ｍの間隔をおいて敷設し四隅を杭で係止した。その６０日後に雑草の成長の状況を観察して評価した。その結果を表１に示す。
【００４２】
なお、雑草の評価ランクは次の通りとした。
【００４３】
Ａ：完全に枯死した
Ｂ：半分程度が枯死した状態 
Ｃ：枯死していないが殆ど成長せず
Ｄ：ある程度成長している
Ｅ：繁茂激しい
【００４４】
雑草の状態は、Ｂ〜Ｄが使用可能な範囲であり、Ｃが最も好ましく、Ａ、Ｅは使用に適しない。
【００４５】
試験−２
遮光率、空隙率を表２に記載した通りとした他は、試験−１と同様の実験を行った。その結果を表２に示す。
【産業上の利用可能性】
【００４６】
本発明雑草抑制シートは、河川の土手、田畑の畦畔、あるいは、鉄道、道路の盛土法面等に敷設して、雑草の繁茂を防止し、また、土砂の流失、土砂崩れ等を防ぐことができる。
【００４７】
【表１】
2006025642.tif 000003
【００４８】
【表２】
2006025642.tif 000004
【図面の簡単な説明】
【００４９】
【図１】本発明雑草抑制シートを示す（Ａ）は平面図、（Ｂ）は縦断面図
【図２】本発明雑草抑制シートの他の例を示す縦断面図
【図３】本発明雑草抑制シートに使用される一軸延伸糸の例を示す斜視図
【図４】本発明雑草抑制シートに使用される一軸延伸糸の例を示す縦断面図
【図５】本発明雑草抑制シートの例を示す（Ａ）は縦断面図、（Ｂ）は斜視図
【図６】本発明雑草抑制シートの敷設例を示す斜視図
【符号の説明】
【００５０】
１、雑草抑制シート
２、一軸延伸糸
３、布状体
５、切れ込み
６、リブ
７、基層
８、表層
１１、補強用ロープ
１３、係止具
【図１】
2006025642.tif 000005
【図２】
2006025642.tif 000006
【図３】
2006025642.tif 000007
【図４】
2006025642.tif 000008
【図５】
2006025642.tif 000009
【図６】
2006025642.tif 000010